FR 3087673 A1 20200501 FR 1871302 A 20181025 Description Titre de l'invention : CATALYSEUR DE COBALT A BASE D'UN SUPPORT COMPRENANT UNE PHASE D'OXYDE MIXTE CONTENANT DU COBALT ET/OU DU NICKEL PREPARE A PARTIR D'UN COMPOSE DILACTONE Domaine technique [0001] L'invention concerne un catalyseur contenant une phase active de cobalt, déposée sur un support comprenant de l'alumine, de la silice ou de la silice-alumine, ledit support contenant une phase d'oxyde mixte contenant du cobalt et/ou du nickel, ledit catalyseur a été préparé en introduisant au moins un composé organique de la famille des dilactones. L' invention porte également sur sa méthode de préparation et son utilisation dans le domaine des procédés de synthèse Fischer-Tropsch. Technique antérieure [0002] Les procédés de synthèse Fischer-Tropsch permettent d'obtenir une large gamme de coupes hydrocarbonées à partir du mélange CO + H,, communément appelé gaz de synthèse ou syngas. [0003] L'équation stoechiométrique simplifiée (limitée dans l'équation ci-dessous à la formation d'alcanes) de la synthèse Fischer-Tropsch s'écrit : [0004] n CO + (2n+1) H2 -> Cna,n+.2 -F n 1-120 [0005] Les catalyseurs utilisés en synthèse Fischer-Tropsch sont le plus souvent des ca- talyseurs supportés à hase d'alumine, de silice ou dc silice-alumine ou de combinaisons dc ces supports, la phase active étant principalement constituée de fer (Fe) ou dc cobalt (Co) éventuellement dopée par un métal noble tel que le platine (Pt), le rhodium (Rh) ou le ruthénium (Ru). [0006] L'ajout d'un composé organique sur les catalyseurs Fischer-Tropsch pour améliorer leur activité a été préconisé par l'Homme du métier. [0007] Dc nombreux documents décrivent l'utilisation de différentes gammes de composés organiques en tant qu'additifs, tels que des composés organiques contenant de l'azote et/ou des composés organiques contenant de l'oxygène. [0008] En particulier, les brevets US 5.856.260 et US 5.856.261 enseignent respectivement l'introduction, lors de la préparation du catalyseur, de polyols de formule générale CnH 2' ,20' avec n un nombre entier compris entre 2 et environ 6, et x un entier compris entre 2 et 11 ou de sucres de type mollo- ou disaccharides, le sucrose étant particulièrement préféré. [0009] La demande de brevet US 2005/0026776 enseigne l'utilisation de composés I chélatants de type acide nitrilotriacétique (NTA), acide trans- 1,2-cyclohexadiamine-N,N,N',N' tétraacétique (CyDTA) ou acide éthylènediaminetétraacétique (EDTA), ou encore de glycine, d'acide aspartique ou acide citrique pour l'obtention d'un catalyseur à taille réduite de cristallites Co O4. D'autres documents enseignent l'utilisation de polyéthers (W02014/092278 et W02015/183061), d'acide glyoxylique (W02015/183059), d'acides dicarboxyliques insaturés (US2011/0028575) ou encore d'acides carboxyliques multifonctionnels de formule HOOC-(CRR'),, - COOH avec n> 1 dans la préparation de catalyseurs Fischcr-Tropsch (W098/47618). [0010] La demande de brevet FR 3050659 décrit l'utilisation de lactones, de mono- et diesters linéaires et de carbonates cycliques pour augmenter l'activité et la sélectivité de catalyseurs pour la synthèse Fischcr-Tropsch. [0011] Lc document W02012/013866 divulgue l'utilisation d'un oligosaccharide cyclique, notamment de la cyclodextrine, comme additif d'un catalyseur Fischcr-Tropsch. Ce document décrit aussi l'utilisation d'un support à hase de silice-alumine contenant optionnellement une spinelle. [0012] Quels que soient les composés choisis, les modifications induites ne permettent pas toujours d'accroître suffisamment les performances du catalyseur pour rentabiliser le procédé. De plus, il est souvent très compliqué de procéder à leur déploiement industriel tant les méthodes sont complexes à mettre en oeuvre. [0013] En conséquence, il ressort comme indispensable, pour les fabricants de catalyseurs, de trouver de nouveaux catalyseurs pour la synthèse Fischer-Tropsch à performances améliorées. Objectifs et Résumé de l'invention [0014] L'invention porte, selon un premier aspect, sur un catalyseur contenant une phase active de cobalt, déposée sur un support comprenant de l'alumine, de la silice ou de la silice-alumine, ledit support contenant une phase d'oxyde mixte contenant du cobalt et/ ou du nickel, ledit catalyseur étant préparé par un procédé comprenant au moins : a) une étape de mise en contact d'un support comprenant de l'alumine, de la silice ou de la silice-alumine avec au moins une solution contenant au moins un précurseur de cobalt et/ou de nickel, puis on sèche à une température inférieure à 200°C et on calcine à une température comprise entre 700°C et 1200°C, de manière à obtenir une phase d'oxyde mixte contenant du cobalt et/ou du nickel dans le support, puis on effectue b) une étape de mise en contact dudit support contenant ladite phase d'oxyde mixte avec au moins une solution contenant au moins un précurseur de cobalt, c) une étape de mise en contact dudit support contenant ladite phase d'oxyde mixte avec au moins un composé organique de la famille des dilactones, les étapes b) et c) pouvant être réalisées séparément, dans un ordre indifférent, ou si- 3 multanément, d) puis on effectue une étape de séchage à une température inférieure à 200°C. [0015] Aucun des documents cités portant sur les additifs ne décrit un catalyseur à base de cobalt déposé sur un support contenant une phase d'oxyde mixte contenant du cobalt et/ou du nickel préparé au moyen d'un composé organique de la famille des dilactoncs. [0016] La demanderesse a en effet constaté que l'utilisation d'un composé organique de la famille des dilactoncs en tant qu'additif organique lors de la préparation d'un catalyseur contenant une phase active de cobalt, déposée sur un support comprenant de l'alumine, de la silice ou de la silice-alumine, ledit support contenant également une phase d'oxyde mixte contenant du cobalt et/ou du nickel permettait d'obtenir un catalyseur pour la synthèse Fischer-Tropsch montrant des performances catalytiques améliorées. [0017] En effet, le catalyseur selon l'invention montre une activité et une sélectivité augmentées par rapport aux catalyseurs contenant une phase d'oxyde mixte contenant du cobalt et/ou du nickel dans leur support mais préparés sans additivation par un composé organique de la famille des dilactoncs ou par rapport aux catalyseurs additivés ne comportant pas de phase d'oxyde mixte contenant du cobalt et/ou du nickel dans le support. L'utilisation d'un tel composé organique durant la préparation d'un catalyseur à hase de cobalt comprenant un support contenant une phase d'oxyde mixte contenant du cobalt et/ou du nickel semble avoir un effet synergique sur l'activité et la sélectivité dans un procédé Fischer-Tropsch. [0018] Sans être lié à aucune théorie, il a été mis en évidence qu'un tel catalyseur présente une dispersion du cobalt sensiblement supérieure à celle présentée par des catalyseurs préparés en l'absence d'un tel composé organique. Il en résulte la présence d'un plus grand nombre de sites actifs pour les catalyseurs préparés en présence d'au moins un composé organique de la famille des dilactones, même si ce composé dilactone est au moins partiellement éliminé par la suite par un séchage et éventuellement une calcination. [0019] Selon une variante, la teneur en phase d'oxyde mixte dans le support est comprise entre 0,1 % et 50 % poids par rapport au poids du support. [0020] Selon une variante, la phase d'oxyde mixte comprend un aluminate de formule CoAl2 04 ou NiA1404 dans le cas d'un support à base d'alumine ou de silice-alumine. [0021] Selon une variante, la phase d'oxyde mixte comprend un silicate de formule Co2SiO4 ou NiSiO4 dans le cas d'un support à base de silice ou de silice-alumine. [0022] Selon une variante, la teneur en silice dudit support est comprise entre 0,5 % poids à 30 % poids par rapport au poids du support avant la formation de la phase d'oxyde mixte lorsque le support est une silice-alumine. [0023] Selon une variante, le composé organique de la famille des dilactones est choisi dans 4 le groupe constitué par les dilactones cycliques de 4, 5, 6 ou 7 chaînons. [0024] Selon une variante, le composé organique de la famille des dilactoncs est choisi dans le groupe des dilactoncs cycliques de 4 chaînons constitué par la 1,2-dioxétanedione, ou dans le groupe des dilactones cycliques de 5 chaînons constitué par la 1,3-dioxolanc-4,5-dione, la 1,5-dioxolanc-2,4-dionc, et la 2,2-dibuty1-1,5-dioxolanc-2,4-dione, ou dans le groupe des dilactoncs cycliques de 6 chaînons constitué par la 1,3-dioxane-4,6-dione, la 2,2-diméthy1-1,3-dioxanc-4,6-dionc, la 2,2,5-tri méthy1-1,3-dioxanc-4,6-dione, la 1,4-dioxanc-2,5-dione, la 3,6-diméthy1-1,4-dioxanc-2,5-dione, la 3,6-diisopropy1-1,4-dioxanc-2,5-dionc, et la 3,3-ditoluy1-6,6-diphény1-1,4-dioxanc-2,5-dione, ou dans le groupe des dilactoncs cycliques de 7 chaînons constitué par la 1,2-dioxépane-3,7-dione, la 1,4-dioxépanc-5,7-dione, la 1,3-dioxépanc-4,7-dione et la 5-hydroxy-2,2-diméthy1-1,3-dioxépanc-4,7-dionc. [0025] Selon une variante, le rapport molaire de composé organique de la famille des di- lactones introduit lors de l'étape c) par rapport à l'élément de cobalt introduit à l'étape h) est compris entre 0,01 mol/mol et 2,0 mol/mol. [0026] Selon une variante, la teneur en élément cobalt introduit lors de l'étape h) en tant que phase active est comprise entre 2% et 40% poids exprimé en élément cobalt métallique par rapport au poids total du catalyseur. [0027] Selon une variante, le catalyseur comprend en outre un élément choisi parmi les groupes VIIIB, IA IB, HA, IIB, IIIA, IIIB et VA. [0028] Selon une variante, le catalyseur contient en outre un composé organique supplé- mentaire autre que le composé de la famille des dilactones, ledit composé organique supplémentaire contenant de l'oxygène et/ou de l'azote, et comportant de préférence une ou plusieurs fonctions chimiques choisies parmi une fonction carboxylique, alcool, éther, aldéhyde, cétone, amine, nitrile, imide, oxime, urée et amide. [0029] Selon une variante, après l'étape de séchage d), on effectue une étape de calcination e) à une température comprise entre 200 et 550°C, sous une atmosphère inerte ou sous une atmosphère contenant de l'oxygène. [0030] Selon une variante, on réduit le catalyseur obtenu à l'étape de séchage d) ou obtenu à l'étape de calcination e) à une température comprise entre 200°C et 500°C. [0031] L'invention porte aussi, selon un deuxième aspect, sur un procédé de préparation du catalyseur selon l'invention. [0032] L'invention concerne également, selon un troisième aspect, l'utilisation du catalyseur selon l'invention dans un procédé de synthèse Fischer-Tropsch de synthèse d'hydrocarbures dans lequel le catalyseur selon l'invention ou préparé selon l'invention est mis en contact avec une charge comprenant du gaz de synthèse sous une pression totale comprise entre 0,1 MPa et 15 MPa, sous une température comprise entre 150°C et 350°C, et à une vitesse volumique horaire comprise entre 100 et 20000 volumes de gaz de synthèse par volume de catalyseur et par heure avec un rapport molaire H2/CO du gaz de synthèse entre 0,5 et 4. Description des modes de réalisation [0033] Dans la suite, les groupes d'éléments chimiques sont donnés selon la classification CAS (CRC Handbook of Chemistry and Physics, éditeur CRC press, rédacteur en chef D.R. Lide, 81ème édition, 2000-2001). Par exemple, le groupe VIII selon la classification CAS correspond aux métaux des colonnes 8, 9 et 10 selon la nouvelle classification IUPAC. [0034] Les propriétés texturalcs et structurales du support et du catalyseur décrits ci-après sont déterminées par les méthodes de caractérisation connues de l'homme du métier. Le volume poreux total et la distribution poreuse sont déterminés dans la présente invention par porosimétrie à l'azote tel que décrit dans l'ouvrage « Adsorption hy povvdcrs and porous sol ids. Principlcs, methodology and applications » écrit par F. Rouquérol, J. Rouquérol et K. Sing, Academie Press, 1999. [0035] On entend par surface spécifique, la surface spécifique BET (SBET en m2/g) dé- terminée par adsorption d'azote conformément à la norme ASTM D 3663-78 établie à partir de la méthode BRUNAUER-EMMETT-TELLER décrite dans le périodique " The Journal of American Society", 1938, 60, 309. [0036] Lc catalyseur selon l'invention est un catalyseur contenant une phase active de cobalt, déposée sur un support comprenant de l'alumine, de la silice ou de la silice-alumine, ledit support contenant une phase d'oxyde mixte contenant du cobalt et/ou du nickel, ledit catalyseur étant préparé par un procédé comprenant au moins : a) une étape de mise en contact d'un support comprenant de l'alumine, de la silice ou de la silice-alumine avec au moins une solution contenant au moins un précurseur de cobalt et/ou de nickel, puis on sèche à une température inférieure à 200°C et on calcine à une température comprise entre 700°C et 1200°C , de manière à obtenir une phase d'oxyde mixte contenant du cobalt et/ou du nickel dans le support, puis on effectue b) une étape de mise en contact dudit support contenant ladite phase d'oxyde mixte avec au moins une solution contenant au moins un précurseur de cobalt, c) une étape de mise en contact dudit support contenant ladite phase d'oxyde mixte avec au moins un composé organique de la famille des dilactones, les étapes b) et c) pouvant être réalisées séparément, dans un ordre indifférent, ou simultanément, d) puis on effectue une étape de séchage à une température inférieure à 200°C. 6 [0037] Par dilactone, on entend tout composé organique cyclique comportant deux fonctions lactones dans le même cycle. Pour les composés cycliques à 4, 5, 6 et 7 chaînons, on parlera respectivement de dioxétanedioncs, dioxolanediones, dioxanediones et dioxépanediones, tous ces composés comportant deux fonctions lactones au sein du cycle. [0038] Les différentes étapes du procédé menant au catalyseur selon l'invention sont dé- taillées dans les paragraphes qui suivent. [0039] Etape a) Formation de la phase d'oxyde mixte contenant du cobalt et/ou du nickel [0040] L'objectif de l'étape a) est la formation d'une phase d'oxyde mixte contenant du cohalt et/ou du nickel dans un support comprenant de l'alumine, de la silice ou de la silice-alumine par la mise en contact d'une solution contenant au moins un précurseur de cohalt et/ou de nickel, suivie d'un séchage et d'une calcination à haute température. [0041] Tl est connu que la présence d'une phase d'oxyde mixte contenant du cohalt et/ou du nickel dans un support de type alumine, silice ou silice-alumine permet d'améliorer la résistance au phénomène d'attrition chimique et mécanique dans un procédé FischerTropsch, et donc de stabiliser le support. [0042] La formation de la phase d'oxyde mixte dans le support, souvent appelé étape de sta- bilisation du support, peut être effectuée par toute méthode connue de l'Homme du métier. Elle est généralement effectuée en introduisant le cohalt et/ou le nickel sous forme d'un précurseur de sel par exemple de type nitrate sur le support initial contenant l'alumine, la silice ou la silice-alumine. Par calcination à très haute température, la phase d'oxyde mixte contenant du cobalt et/ou du nickel, est formée et stabilise l'ensemble du support. Le cobalt et/ou le nickel contenu dans la phase d'oxyde mixte n'est pas réductible lors de l'activation finale du catalyseur Fischer-Tropsch (réduction). Le cobalt et/ou le nickel contenu dans la phase d'oxyde mixte ne constitue(nt) donc pas la phase active du catalyseur. [0043] Selon l'étape a) on effectue une étape de mise en contact d'un support comprenant de l'alumine, de la silice ou de la silice-alumine avec au moins une solution contenant au moins un précurseur de cobalt et/ou de nickel, puis on sèche et on calcine à une température comprise entre 700°C et 1200°C, de manière à obtenir une phase d'oxyde mixte contenant du cobalt et/ou du nickel dans le support. [0044] Plus particulièrement, l'étape a) de mise en contact peut être effectuée par im- prégnation, de préférence à sec, d'un support comprenant de l'alumine, de la silice ou de la silice-alumine, préformé ou en poudre, avec au moins une solution aqueuse contenant le précurseur de cobalt et/ou de nickel, suivie d'un séchage à une température inférieure à 200°C et d'une calcination à une température comprise entre 700°C et 1200°C. [0045] Le cobalt est mis au contact du support par l'intermédiaire de tout précurseur de 7 cobalt soluble en phase aqueuse. Dc manière préférée, le précurseur de cobalt est introduit en solution aqueuse, de préférence sous forme de nitrate, de carbonate, d'acétate, de chlorure, de complexes formés avec les acétylacétonatcs, ou de tout autre dérivé inorganique soluble en solution aqueuse, laquelle est mise en contact avec ledit support. Le précurseur de cobalt avantageusement utilisé est le nitrate de cobalt ou l'acétate de cobalt. [0046] Le nickel est mis au contact du support par l'intermédiaire de tout précurseur de nickel soluble en phase aqueuse. De manière préférée, ledit précurseur de nickel est introduit en solution aqueuse, par exemple sous forme de nitrate, de carbonate, d'acétate, de chlorure, d'hydroxyde, d'hydroxycarhonatc, d'oxalate, de complexes formés avec les acétylacétonatcs, ou de tout autre dérivé inorganique soluble en solution aqueuse, laquelle est mise en contact avec ledit support. Le précurseur de nickel avantageusement utilisé est le nitrate de nickel, le chlorure de nickel, l'acétate de nickel ou le hydroxycarbonate de nickel. [0047] La teneur totale en cobalt et/ou en nickel est avantageusement comprise entre 1 % et 20 % poids et de préférence entre 2 % et 10 % poids par rapport à la masse totale du support final. [0048] Le séchage est effectué à une température inférieure à 200°C, de préférence à une température supérieure à 60°C. La durée de séchage peut aller de 30 minutes à trois heures. [0049] La calcination est effectuée à une température comprise entre 700°C et 1200°C, de préférence comprise entre 850°C et 1200°C, et de manière préférée comprise entre 850°C et 900°C, généralement pendant une durée comprise entre une heure et 24 heures et de préférence comprise entre 2 heures et 5 heures. La calcination est généralement effectuée sous atmosphère oxydante, par exemple sous air, ou sous air appauvri en oxygène ; elle peut également être effectuée au moins en partie sous azote. Elle permet de transformer les précurseurs de cobalt et/ou de nickel et l'alumine et/ou la silice en phase d'oxyde mixte contenant du cobalt et/ou du nickel. [0050] Selon une variante, la calcination peut également être effectuée en deux étapes, ladite calcination est avantageusement réalisée à une température comprise entre 300°C et 600°C sous air pendant une durée comprise entre une demi-heure et trois heures, puis à une température comprise entre 700°C et 1200°C, de préférence comprise entre 850°C et 1200°C et de manière préférée entre 850°C et 900°C, généralement pendant une durée comprise entre une heure et 24 heures, et de préférence comprise entre 2 heures et 5 heures. [0051] Le support comprend de l'alumine, de la silice ou de la silice-alumine. [0052] Lorsque le support comprend de l'alumine, il contient plus de 50 % poids d'alumine par rapport au poids du support avant la formation de la phase oxyde mixte et, de façon 8 préférée, il contient uniquement de l'alumine. L'alumine peut être présente sous une forme cristallographique de type alumine gamma, delta, thêta, alpha, prises seules ou en mélange. [0053] Dans un autre cas préféré, le support comprend de la silice. Dans ce cas, il contient plus de 50 % poids de silice par rapport au poids du support avant la formation de la phase oxyde mixte et, de façon préférée, il contient uniquement de la silice. Les sources de silicium sont bien connues de l'homme du métier. [0054] Dans un autre cas préféré, le support comprend une silice-alumine. On entend par un support comprenant une silice-alumine un support dans lequel le silicium et l'aluminium est sous forme d'agglomérats de silice ou d'alumine respectivement, d'aluminosilicate amorphe ou toute autre phase mixte contenant du silicium et de l'aluminium, étant entendu que le support n'est pas mésostructuré. Par support mésostructuré on entend un support comportant des porcs ayant un diamètre uniforme compris entre 2 nm et 50 nm, préférentiellement répartis de façon homogène et régulière, aussi appelé porosité « organisée » à l'échelle de la particule. De préférence, l'alumine et la silice sont présents sous forme de mélange d'oxydes SiO,A1201. La teneur en silice dans le support silice-alumine varie de 0,5 % poids à 30 % poids, de manière préférée de 1 % poids à 25 % poids, et de manière encore plus préférée de 1,5 % à 20 % poids par rapport au poids du support avant la formation de la phase oxyde mixte. [0055] Selon une variante préférée, le support est constitué, avant la formation de la phase d'oxyde mixte, d'alumine, de silice ou de silice-alumine, et de manière particulièrement préférée le support est constitué, avant la formation de la phase d'oxyde mixte, de silice-alumine. [0056] Le support contient également une phase d'oxyde mixte contenant du cobalt et/ou du nickel. On entend par phase d'oxyde mixte contenant du cobalt etlou du nickel, une phase dans laquelle des cations de cobalt etlou du nickel sont combinés avec les ions oxydes 02 du support d'alumine et/ou de silice formant ainsi une phase mixte contenant des aluminates etlou des silicates contenant du cobalt et/ou du nickel. La phase d'oxyde mixte peut être sous forme amorphe ou sous forme cristallisée. [0057] Lorsque le support est à base d'alumine, la phase d'oxyde mixte peut comprendre un aluminate de formule CoA1204 ou NiA1,04, sous forme amorphe ou cristallisée, par exemple sous forme spinelle. [0058] Lorsque le support est à base de silice, la phase d'oxyde mixte peut comprendre un silicate de formule Co,SiO4 ou Ni-SiO4 (cobalt- ou nickelorthosilicate), sous forme amorphe ou cristallisée. [0059] Lorsque le support est à base de silice-alumine, la phase d'oxyde mixte peut comprendre un aluminate de formule CoA1,04 ou NiA1,04 sous forme amorphe ou 9 cristallisée, par exemple sous forme spinelle, et/ou un silicate de formule Co2SiO4 ou Ni2SiO4, sous forme amorphe ou cristallisée. [0060] Généralement, la teneur de la phase d'oxyde mixte dans le support est comprise entre 0,1 % et 50 % poids par rapport au support, de préférence entre 0,5 % et 30 % poids, et de manière plus préférée entre 1 % et 20 % poids. [0061] La présence de phase d'oxyde mixte dans le catalyseur selon l'invention se mesure par Réduction en Température Programmée RTP (ou TPR pour "Temperature Programmed Réduction" selon la terminologie anglo-saxonne) tel que par exemple décrit dans Oil & Gas Science and Technology, Rev. IFP, Vol. 64 (2009), No. 1, pp. 11-12. Selon cette technique, le catalyseur est chauffé sous flux d'un réducteur, par exemple sous flux de dihydrogène. La mesure du dihydrogène consommé en fonction de la température donne des informations quantitatives sur la réductibilité des espèces présentes. La présence d'une phase d'oxyde mixte dans le catalyseur se manifeste ainsi par une consommation de dihydrogène à une température supérieure à environ 800°C. [0062] Lc support peut présenter une morphologie sous forme de billes, d'extrudés (par exemple de forme trilobes ou quadrilobes) ou de pastilles, notamment lorsque ledit catalyseur est mis en oeuvre dans un réacteur fonctionnant en lit fixe, ou présenter une morphologie sous forme de poudre de granulométrie variable, notamment lorsque ledit catalyseur est mis en oeuvre dans un réacteur de type colonne à bulles (ou "slurry bubble column" selon la terminaison anglaise). La taille des grains du catalyseur peut être comprise entre quelques microns et quelques centaines de microns. Pour une mise en oeuvre en réacteur "slurry", la taille des particules du catalyseur est préférentiellement comprise entre 10 microns et 500 microns, de manière préférée entre 10 microns et 300 microns, de manière très préférée entre 20 microns et 200 microns, et de manière encore plus préférée entre 30 microns et 160 microns. [0063] La surface spécifique du support contenant la phase d'oxyde mixte est généralement comprise entre 50 m2/g et 500 m2/g, de préférence entre 100 m2/g et 300 m2/g, de façon plus préférée entre 150 m2/g et 250 m'/g. Le volume poreux dudit support est généralement compris entre 0,3 ml/g et 1,2 ml/g, et de préférence compris entre 0,4 inl/g et 1 ml/g. [0064] Ainsi, à l'issue de ladite étape a), ledit support comprenant de l'alumine, de la silice ou de la silice-alumine comprend en outre une phase d'oxyde mixte contenant du cobalt et/ou du nickel. [0065] Etapes b) et c) : Introduction de la phase active et introduction du composé dilactone [0066] Après la formation de la phase d'oxyde mixte, on effectue les étapes suivantes dans la préparation du catalyseur selon l'invention [0067] b) une étape de mise en contact dudit support contenant ladite phase d'oxyde mixte avec au moins une solution contenant au moins un précurseur de cobalt, c) unc étape de mise en contact dudit support contenant ladite phase d'oxyde mixte avec au moins un composé organique de la famille des dilactones, les étapes h) et c) pouvant être réalisées séparément, dans un ordre indifférent, ou simultanément. [0068] Etapc h) [0069] L'étape h) de mise en contact dudit support avec au moins une solution contenant au moins un précurseur de cobalt, peut être réalisée par toute méthode bien connue de l'Homme du métier. Ladite étape h) est préférentiellement réalisée par imprégnation du support par au moins une solution contenant au moins un précurseur de cobalt. En particulier, ladite étape peut être réalisée par imprégnation à sec, par imprégnation en excès, ou encore par dépôt - précipitation (tel que décrit dans les brevets US 5.874.381 et US 6.534.436) selon des méthodes bien connues de l'Homme du métier. De manière préférée, ladite étape est réalisée par imprégnation à sec, laquelle consiste à mettre en contact le support du catalyseur avec unc solution, contenant au moins un précurseur de cobalt, dont le volume est égal au volume poreux du support à imprégner. Cette solution contient le précurseur de cobalt à la concentration voulue. [0070] Lc cobalt est mis au contact dudit support par l'intermédiaire de tout précurseur de cobalt soluble en phase aqueuse ou en phase organique. Lorsqu'il est introduit en solution organique, ledit précurseur de cobalt est par exemple l'acétate de cobalt. De manière préférée, ledit précurseur de cobalt est introduit en solution aqueuse, par exemple sous forme de nitrate, de carbonate, d'acétate, de chlorure, de complexes formés avec les acétylacétonates, ou de tout autre dérivé inorganique soluble en solution aqueuse, laquelle est mise en contact avec ledit support. On utilise avantageusement comme précurseur de cobalt, le nitrate de cobalt ou l'acétate de cobalt. [0071] La teneur en élément cobalt est comprise entre 2 % et 40 % poids, de préférence entre 5 % et 30 % poids, et de manière plus préférée entre 10 % et 25 % poids exprimé en élément cobalt métallique par rapport au poids total du catalyseur. [0072] Le catalyseur peut avantageusement comprendre en outre au moins un élément choisi parmi un élément des groupes VIIIB, IA, 1B, HA, IIB, HIA, MB et/ou VA. Un tel élément peut jouer le rôle de promoteur du cobalt, permettant d'améliorer l'activité et/ ou la sélectivité du catalyseur. [0073] Les éventuels éléments du groupe VIHB preteres sont le platine, le ruthénium et le rhodium. Les éléments du groupe IA préférés sont le sodium et le potassium. Les éléments du groupe IB préférés sont l'argent et l'or. Les éléments du groupe IIA préférés sont le manganèse et le calcium. L'élément du groupe IIB préféré est le zinc. Les éléments du groupe IHA préférés sont le bore et l'indium. Les éléments du groupe IIIB préférés sont le lanthane et le cérium. L'élément du groupe VA préféré est le 11 phosphore. [0074] La teneur en élément éventuel des groupes VII1B, TA, 113, IIA, IIB, HIA, ITIB et/ou VA est comprise entre 50 ppm et 20 % poids, de préférence entre 100 ppm et 15 % poids, et de manière plus préférée entre 100 ppm et 10 % poids exprimé en élément par rapport au poids total du catalyseur. [0075] Selon une variante, lorsque le catalyseur contient un élément ou plusieurs éléments supplémentaires des groupes VIIIB, TA, IB, IIA, IIB, TTTA, IIIB et/ou VA, ce ou ces éléments peuvent être soit initialement présent sur le support avant la préparation du catalyseur, soit introduit à n'importe quel moment de la préparation et par toutes méthodes connues de l'homme du métier. [0076] Etapc c) [0077] La mise en contact du composé organique de la famille des dilactones employé pour la mise en oeuvre de ladite étape c) avec ledit support est réalisée par imprégnation, notamment par imprégnation à sec ou imprégnation en excès, préférentiellement par imprégnation à sec. Ledit composé organique est préférentiellement imprégné sur ledit support après solubilisation en solution aqueuse. [0078] Ledit composé organique de la famille des dilactones est un composé organique cyclique comportant deux fonctions lactones dans le même cycle. Ledit composé cyclique peut comprendre un cycle à 4, 5, 6 ou 7 chaînons, substitués ou non, et on parlera alors respectivement de dioxétanediones, dioxolanediones, dioxanediones et dioxépanediones, tous ces composés comportant deux fonctions lactones au sein du cycle. [0079] Selon l'invention, un ou plusieurs composés organiques de la famille des dilactones tel que décrits ci-dessous peuvent être employés pour la mise en oeuvre de l'étape c). [0080] Selon une variante, le composé organique de la famille des dilactones est choisi parmi les dioxétanediones, comportant deux fonctions lactones au sein d'un cycle à 4 chaînons. Selon cette variante, le composé organique de la famille des dilactones est de préférence la 1,2-dioxétanedione. [0081] Selon une variante, le composé organique de la famille des dilactones est choisi dans le groupe des dioxolanediones, substitués ou non, comportant deux fonctions lactones au sein d'un cycle à 5 chaînons. Le carbone du cycle non investi dans les fonctions lactones peut être mono-ou disubstitué par un ou plusieurs radicaux hydrocarbonés linéaires, branchés ou cycliques, aliphatiques, insaturés ou aromatiques, comportant de 1 à 15 atomes de carbone et pouvant comporter un ou plusieurs hétéroatomes tels que l'oxygène, l'azote ou un halogène. En particulier, selon cette variante, le composé organique est choisi dans le groupe de dioxolanediones constitué par la 1,3-dioxolane-4,5-dione, la 1,5-dioxolane-2,4-dione et la 2,2-dibuty1-1,5-dioxolane-2,4-dione. 12 [0082] Selon une variante, le composé organique de la famille des dilactoncs est choisi dans le groupe des dioxanediones, substitués ou non, comportant deux fonctions lactones au sein d'un cycle à 6 chaînons. Les carbones du cycle non investis dans les fonctions lactones peuvent âtre mono-ou disubstitués par un ou plusieurs radicaux hydrocarbonés linéaires, branchés ou cycliques, aliphatiques, insaturés ou aromatiques, comportant de 1 à 15 atomes de carbone et pouvant comporter un ou plusieurs hétéroatomes tels que l'oxygène, l'azote ou un halogène. En particulier, selon cette variante, le composé organique est choisi dans le groupe de dioxanediones constitué par la 1,3-dioxanc-4,6-dione, la 2,2-diméthy1-1,3-dioxanc-4,6-dionc, la 2,2,5-triméthy1-1,3-dioxane-4,6-dione, la 1,4-dioxane-2,5-dione, la 3,6-diméthy1-1,4-dioxane-2,5-dione, la 3,6-di isopropy1-1,4-dioxanc-2,5-dione et la 3,3-ditoluy1-6,6-diphény1-1,4-dioxanc-2,5-dionc. [0083] Selon une variante, le composé organique de la famille des dilactoncs est choisi dans le groupe des dioxépanediones, substitués ou non, comportant deux fonctions lactones au sein d'un cycle à 7 chaînons. Les carbones du cycle non investis dans les fonctions lactones peuvent âtre mono-ou disubstitués par un ou plusieurs radicaux hydrocarbonés linéaires, branchés ou cycliques, aliphatiques, insaturés ou aromatiques, comportant de 1 à 15 atomes de carbone et pouvant comporter un ou plusieurs hétéroatomes tels que l'oxygène, l'azote ou un halogène. En particulier, selon cette variante, le composé organique est choisi dans le groupe de dioxépanediones constitué par la 1,2-dioxépane-3,7-dione, la 1,4-dioxépane-5,7-dione, la 1,3-dioxépane-4,7-dione et la 5-hydroxy-2,2-diméthy1-1,3-dioxépane-4,7-dione. [0084] Avantageusement, le composé organique de la famille des dilactones est choisi parmi la 1,3-dioxolane-4,5-dione, la 2,2-diméthy1-1,3-dioxane-4,6-dione, la 1,4-dioxane-2,5-dione, la 3,6-diméthy1-1,4-dioxane-2,5-dione et la 5-hydroxy-2,2-diméthy1-1,3-dioxépane-4,7-dione. [0085] Le rapport molaire de composé(s) organique(s) de la famille des dilactones introduit(s) lors de l'étape c) par rapport à l'élément de cobalt introduit à l'étape b) est de préférence compris entre 0,01 et 2,0 moUmol, de préférence compris entre 0,05 et 1,0. [0086] Le catalyseur selon l'invention peut comprendre en plus du composé organique de la famille des dilactones un composé organique supplémentaire ou un groupe de composés organiques supplémentaires, différent du composé de la famille des dilactones, et connu pour leur rôle d'additifs. La fonction des additifs est d'augmenter l'activité catalytique par rapport aux catalyseurs non additivés. Plus particulièrement, le catalyseur selon l'invention peut en outre comprendre un ou plusieurs composés organiques supplémentaires, différents du composé de la famille des dilactones, et contenant de l'oxygène et/ou de l'azote. 13 [0087] Généralement, le composé organique supplémentaire comporte une ou plusieurs fonctions chimiques choisies parmi une fonction carboxylique, alcool, éther, aldéhyde, cétone, amine, nitrile, imide, oxime, urée et amide. [0088] Lc composé organique supplémentaire contenant de l'oxygène peut comporter une ou plusieurs fonctions chimiques choisies parmi une fonction carboxylique, alcool, éther, aldéhyde ou cétone. A titre d'exemple, le composé organique contenant de l'oxygène peut être choisi dans le groupe constitué par l'éthylèneglycol, le diéthylèneglycol, le triéthylèneglycol, un polyéthylèneglycol (avec un poids moléculaire compris entre 200 et 1500 g/mol), le propylèneglycol, le 2-butoxyéthanol, 2-(2-butoxyéthoxy)éthanol, 2-(2-méthoxyéthoxy)éthanol, le triéthylèneglycol-diméthyléther, le glycérol, l'acétophénonc, la 2,4-pentanedione, la pentanone, l'acide acétique, l'acide maléique, l'acide malique, l'acide malonique, l'acide malique, l'acide oxalique, l'acide gluconique, l'acide tartrique, l'acide citrique, l'acide succinique, l'acide y-cétovalérique, la y-valérolactone, l'acide 4-hydroxyvalérique, l'acide 2-pentenoique, l'acide 3-pentenoique, l'acide 4-pentenoique, un succinate de dialkyle Cl-C4, l'acétoacétate de méthyle, le dihenzofurane, un éther couronne, l'acide orthophtalique et le glucose. [0089] Lc composé organique supplémentaire contenant de l'azote peut comporter une ou plusieurs fonctions chimiques choisies parmi une fonction amine ou nitrile. A titre d'exemple, le composé organique contenant de l'azote peut être choisi dans le groupe constitué par l'éthylènediamine, la diéthylènetriamine, l'hexaméthylènediamine, la triéthylènetétramine, la tétraéthylènepentamine, la pentaéthylènehexamine, l'acétonitrile, l'octylamine, la guanidine ou un carbazole. [0090] Le composé organique supplémentaire contenant de l'oxygène et de l'azote peut comporter une ou plusieurs fonctions chimiques choisies parmi une fonction acide carboxylique, alcool, éther, aldéhyde, cétone, amine, nitrile, imide, amide, urée ou oxime. A titre d'exemple, le composé organique contenant de l'oxygène et de l'azote peut être choisi dans le groupe constitué par l'acide 1,2-cyclohexanediaminetétraacétique, la monoéthanolamine (MEA), la N-méthylpyn-olidone, le diméthylformamide, l'acide éthylènediaminetétraacétique (EDTA), l'alanine, la glycine, la proline, la lysine, l'acide nitrilotriacétique (NTA), l'acide N(2-hydroxyéthyl)éthylènediamine-N,N',N'-triacétique (HEDTA), l'acide diéthylènetriaminepentaacétique (DTPA), la tétraméthylurée, l'acide glutamique, le diméthylglyoxime, la bicine ou la tricine, ou encore un lactame. [0091] Le rapport molaire total de composé(s) organique(s) supplémentaires contenant de l'oxygène et/ou de l'azote autre(s) que le composé organique comportant de la famille des dilactones par rapport à l'élément de cobalt introduit à l'étape b) est de préférence compris entre 0,01 mol/mol à 2 mol/mol, de préférence compris entre 0,1 mollmol à 14 2 mol/mol, de manière préférée compris entre 0,2 mol/mol et 1,5 mol/mol, calculé sur la hase des composants introduits dans la ou les solution(s) d'imprégnation. [0092] Lorsque le catalyseur contient en outre un composé organique supplémentaire différent du composé organique de la famille des dilactones, ce composé organique supplémentaire peut âtre soit initialement présent sur le support avant la préparation du catalyseur, soit incorporé au catalyseur à n'importe quel moment de la préparation et par toutes méthodes connues de l'homme du métier. [0093] Mises en oeuvre des étapes b) et c) [0094] Le procédé de préparation du catalyseur selon l'invention, notamment pour ce qui concerne les étapes h) et c), comporte plusieurs modes de mises en oeuvre. Ils se distinguent notamment par le moment de l'introduction du composé organique qui peut âtre effectuée soit en même temps que l'imprégnation du cobalt de la phase active (co-imprégnation), soit après l'imprégnation du cobalt de la phase active (post-imprégnation), soit avant l'imprégnation du cobalt de la phase active (pré-imprégnation). De plus, on peut combiner les modes de mise en oeuvre. [0095] Un premier mode de mise en oeuvre consiste à effectuer lesdites étapes h) et c) de façon simultanée de sorte que ledit composé organique et au moins ledit précurseur de cobalt présent dans la phase active sont co-imprégnés sur ledit support (co-imprégnation). Ledit premier mode de mise en oeuvre comprend avantageusement la mise en oeuvre d'une ou plusieurs étapes h). En particulier, une ou plusieurs étapes précède(nt) et/ou suive(nt) avantageusement ladite étape de co-imprégnation. Ledit premier mode de mise en oeuvre peut comprendre plusieurs étapes de co-imprégnation. [0096] Un deuxième mode de mise en oeuvre consiste à effectuer ladite étape b) préa- lablement à ladite étape c) (post-imprégnation). Conformément audit deuxième mode de mise en oeuvre, une ou plusieurs étapes b) de mise en contact d'au moins du cobalt présent dans la phase active du catalyseur précède(nt) ladite étape c). [0097] Un troisième mode de mise en oeuvre consiste à effectuer ladite étape c) préa- lablement à ladite étape b) (pré-imprégnation). De manière avantageuse, ladite étape c) est suivie de plusieurs étapes b). [0098] Lorsque les étapes b) et c) sont réalisées séparément (post-imprégnation ou pré- imprégnation), une étape de séchage est avantageusement effectuée entre les étapes d'imprégnation. L'étape de séchage intermédiaire est effectuée à une température inférieure à 200°C, avantageusement comprise entre 50 et 180°C, de préférence entre 70 et 150°C, de manière très préférée entre 75 et 130°C et optionnellement une période de maturation a été observée entre l'étape d'imprégnation et l'étape de séchage intermédiaire [0099] Chacun des trois modes de mises en oeuvre décrits ci-dessus peut être effectué de manière indépendante de sorte que le catalyseur selon l'invention est préparé soit selon ledit premier mode de mise en oeuvre, soit selon ledit deuxième mode de mise en oeuvre soit encore selon ledit troisième mode de mise en oeuvre. Toutefois, il peut être avantageux d'associer ledit premier mode avec ledit deuxième mode ou avec ledit troisième mode : aussi bien le cobalt présent dans la phase active que le composé organique sont déposés au moins à deux reprises sur le support du catalyseur, à savoir au moins une fois par co-imprégnation et au moins une fois par imprégnation successive. [0100] Avantageusement, après chaque étape d'imprégnation, que ce soit une étape d'imprégnation du cobalt ou du composé organique, on laisse maturcr le support imprégné. La maturation permet à la solution d'imprégnation de se disperser de manière homogène au sein du support. [0101] Toute étape de maturation décrite dans la présente invention est avantageusement réalisée à pression atmosphérique, dans une atmosphère saturée en eau et à une température comprise entre 17°C et 50°C, et de préférence à température ambiante. Généralement une durée de maturation comprise entre dix minutes et quarante-huit heures et de préférence comprise entre trente minutes et cinq heures, est suffisante. Des durées plus longues ne sont pas exclues, mais n'apportent pas nécessairement d'amélioration. [0102] Toute solution d'imprégnation décrite dans la présente invention peut comprendre tout solvant polaire connu de l'homme du métier. Ledit solvant polaire utilisé est avantageusement choisi dans le groupe formé par le méthanol, l'éthanol, Peau, le phénol, le cyclohexanol, pris seuls ou en mélange. Ledit solvant polaire peut également être avantageusement choisi dans le groupe formé par le carbonate de propylène, le DMSO (diméthylsulfoxyde), la N-méthylpyrrolidone (NMP) ou le sulfolane, pris seul ou en mélange. De manière préférée, on utilise un solvant protique polaire. Une liste des solvants polaires usuels ainsi que leur constante diélectrique peut être trouvée dans le livre « Solvents and Solvent Effects in Organic Chemistry » C. Reichardt, Wiley-VCH, 3ème édition, 2003, pages 472-474. De manière très préférée, le solvant utilisé est l'eau ou l'éthanol, et de manière particulièrement préférée, le solvant est l'eau. Dans un mode de réalisation possible, le solvant peut être absent dans la solution d'imprégnation. [0103] Lorsqu'on effectue plusieurs étapes d'imprégnation, chaque étape d'imprégnation est de préférence suivie d'une étape de séchage intermédiaire à une température inférieure à 200°C, avantageusement comprise entre 50°C et 180°C, de préférence entre 70°C et 150°C, de manière très préférée entre 75°C et 130°C et optionnellement une période de maturation a été observée entre l'étape d'imprégnation et l'étape de séchage intermédiaire Etape d) de séchage [0104] Conformément à l'étape de séchage d) de la mise en oeuvre pour la préparation du ca- 16 talyseur, préparé selon au moins un mode de mise en oeuvre décrit ci-dessus, le séchage est réalisé à une température inférieure à 200°C, avantageusement comprise entre 50°C et 180°C, de préférence entre 70°C et 150°C, de manière très préférée entre 75°C et 130°C. L'étape de séchage est. préférentiellement réalisée pendant une durée comprise entre 1 heure et 4 heures, de préférence sous une atmosphère inerte ou sous une atmosphère contenant de l'oxygène. [0105] L'étape de séchage peut être effectuée par toute technique connue de l'Homme du métier. Elle est avantageusement effectuée à pression atmosphérique ou à pression réduite. De manière préférée, cette étape est réalisée à pression atmosphérique. Elle est avantageusement effectuée en lit traversé en utilisant de l'air ou tout autre gaz chaud. De manière préférée, lorsque le séchage est effectué en lit fixe, le gaz utilisé est soit l'air, soit un gaz inerte comme l'argon ou l'azote. De manière très préférée, le séchage est réalisé en lit traversé en présence d'azote et/ou d'air. De préférence, l'étape de séchage a une durée courte comprise entre 5 minutes et 4 heures, de préférence entre 30 minutes et 4 heures et de manière très préférée entre 1 heure et 3 heures. [0106] Selon une première variante, le séchage est conduit de manière à conserver de préférence au moins 10 % du composé organique de la famille des dilactones introduit lors d'une étape d'imprégnation, de préférence cette quantité est supérieure à 30% et de manière encore plus préférée, supérieure à 50 %, calculée sur la hase du carbone restant sur le catalyseur. Lorsqu'un composé organique contenant de l'oxygène et/ou de l'azote autre que le composé organique de la famille des dilactones est présent, l'étape de séchage est réalisée de manière à conserver de préférence au moins 10 %, de préférence au moins 30 %, et de manière très préférée au moins 50 % de la quantité introduite calculée sur la base du carbone restant sur le catalyseur. [0107] A l'issue de l'étape de séchage d), on obtient alors un catalyseur séché, qui sera soumis à une étape d'activation pour sa mise en oeuvre ultérieure en synthèse Fischer - Tropsch. [0108] Selon une autre variante, à l'issue de l'étape d) de séchage, on effectue une étape de calcination e) à une température comprise entre 200°C et 550°C, de préférence comprise entre 250°C et 500°C, sous une atmosphère inerte (azote par exemple) ou sous une atmosphère contenant de l'oxygène (air par exemple). La durée de ce traitement thermique est généralement comprise entre 0,5 heures et 16 heures, de préférence entre 1 heure et 5 heures. Après ce traitement, le cobalt de la phase active se trouve ainsi sous forme oxyde et le catalyseur ne contient plus ou très peu de composé organique introduit lors de sa synthèse. Cependant l'introduction du composé organique lors de sa préparation a permis d'augmenter la dispersion de la phase active menant ainsi à un catalyseur plus actif et/ou plus sélectif. Activation (Réduction) 17 101091 Préalablement à son utilisation dans le réacteur catalytique et la mise en oeuvre du procédé Fischer-Tropsch selon l'invention, le catalyseur séché obtenu à l'étape d) ou le catalyseur calciné obtenu à l'étape e) subit avantageusement un traitement réducteur, par exemple avec de l'hydrogène, pur ou dilué, à haute température. Ce traitement permet d'activer ledit catalyseur et de former des particules de cobalt métallique à l'état zéro valent. La température de ce traitement réducteur est préférentiellement comprise entre 200°C et 500°C et sa durée est comprise entre 2 heures et 20 heures. [0110] Cc traitement réducteur est effectué soit in situ (dans le même réacteur que celui où est opérée la réaction de Fischer-Tropsch selon le procédé de l'invention), soit ex situ avant d'être chargé dans le réacteur. Procédé de préparation du catalyseur [0111] L'invention porte également sur le procédé dc préparation du catalyseur, dont les étapes ont été détaillées plus haut. Procédé de Fischer-Tropsch i01 12] Enfin, un autre objet de l'invention est l'utilisation du catalyseur selon [invention dans un procédé dc synthèse Fischcr-Tropsch. [0113] Lc procédé dc Fischer-Tropsch selon l'invention conduit à la production d'hydrocarbures essentiellement linéaires et saturés C5+ (ayant au moins 5 atomes de carbone par molécule). Les hydrocarbures produits par le procédé de l'invention sont ainsi des hydrocarbures essentiellement paraffiniques, dont la fraction présentant les points d'ébullition les plus élevés peut être convertie avec un rendement élevé en distillats moyens (coupes gasoil et kérosène) par un procédé d'hydroconversion tel que l'hydrocraquage et/ou l'hydroisomérisation catalytique(s). [0114] La charge employée pour la mise en oeuvre du procédé de l'invention comprend du gaz de synthèse. Lc gaz de synthèse est un mélange comprenant notamment du monoxyde de carbone (CO) et d'hydrogène (H2) présentant des rapports molaires H2 / CO pouvant varier dans un rapport de 0,5 à 4 en fonction du procédé par lequel il a été obtenu. Le rapport molaire H2/CO du gaz de synthèse est généralement voisin de 3 lorsque le gaz de synthèse est obtenu à partir du procédé de vaporcformage d'hydrocarbures ou d'alcool. Le rapport molaire 1-12/C0 du gaz de synthèse est dc préférence de l'ordre de 1,5 à 2 lorsque le gaz de synthèse est obtenu à partir d'un procédé d'oxydation partielle. Le rapport molaire H2/CO du gaz de synthèse est généralement voisin de 2,5 lorsqu'il est obtenu à partir d'un procédé de reformage thermique. Le rapport molaire H2/C0 du gaz de synthèse est généralement voisin de 1 lorsqu'il est obtenu à partir d'un procédé de gazéification et de reformage du CO2. [0115] Le catalyseur utilisé dans le procédé de synthèse d'hydrocarbures selon l'invention peut être mis en oeuvre dans différents types de réacteurs, par exemple en lit fixe, en lit 18 mobile, en lit bouillonnant ou encore en lit fluidisé triphasique. La mise en oeuvre du catalyseur en suspension dans un réacteur fluidisé triphasique, préférentiellement de type colonne à bulle, est préférée. Dans cette mise en oeuvre préférée du catalyseur, ledit catalyseur est divisé à l'état de poudre très fine, particulièrement de l'ordre de quelques dizaines de microns, cette poudre formant une suspension avec le milieu réactionnel. Cette technologie est également connue sous la terminologie de procédé "slurry" par l'homme du métier. [0116] Lc procédé de synthèse d'hydrocarbures scion l'invention est opéré sous une pression totale comprise entre 0,1 MPa et 15 MPa, de préférence entre 0,5 MPa et 10 MPa, sous une température comprise entre 150°C et 350°C, dc préférence entre 180°C et 270°C. La vitesse volumique horaire est avantageusement comprise entre 100 et 20000 volumes de gaz dc synthèse par volume de catalyseur et par heure (100 à 20000 h-') et de préférence entre 400 et 10000 volumes de gaz dc synthèse par volume de catalyseur et par heure (400 à 10000 h-'). [0117] Les exemples qui suivent démontrent les gains en performances sur les catalyseurs selon l'invention. Exemples [0118] Exemple 1 (comparatif) : Catalyseur A de formule Co/AI 2 0 3 [0119] Un catalyseur A comprenant du cobalt déposé sur un support d'alumine est préparé par imprégnation à sec d'une solution aqueuse de nitrate dc cobalt de manière à déposer en deux étapes successives dc l'ordre de 10 % poids de Co sur une poudre d'alumine gamma (PURALOX® SCCa 5/170, SASOL) dc granulométrie moyenne égale à 80 pm, de surface 165 m2/g et dc volume poreux mesuré par isotherme d'adsorption d'azote à 0,4 ml/g. [0120] Après une première imprégnation à sec, le solide est séché en lit traversé à 120°C pendant 3 h sous air puis calciné à 400°C pendant 4 h en lit traversé sous flux d'air. Le catalyseur intermédiaire contient environ 6 % poids de Co. Il est soumis à unc deuxième étape d'imprégnation à sec au moyen d'une solution de nitrate de cobalt. Le solide obtenu est séché en lit traversé à 120°C pendant 3 h sous air puis calciné à 400°C pendant 4 h en lit traversé sous flux d'air. On obtient le catalyseur final A qui contient 10,5 % poids de Co (sous forme d'oxyde Co 04). [0121] Exemple 2 (comparatif) : Catalyseur B de formule Co / Al 2 0 3 .SiO [0122] Un catalyseur B comprenant du cobalt déposé sur un support de silice-alumine est préparé par imprégnation à sec d'une solution aqueuse de nitrate de cobalt de manière à déposer en une étape environ 10% poids de Co sur une silice-alumine contenant initialement 5 % poids de Si02 et possédant une surface spécifique de 180 m2/g et un volume poreux de 0,8 mi/g 19 [0123] Après l'imprégnation à sec, le solide est séché en lit traversé à 120°C pendant 3 h sous air puis calciné à 400°C pendant 4 h en lit traversé. On obtient le catalyseur final B qui contient 9,9 % poids de Co (sous forme d'oxyde C0304- [0124] Exemple 3 (comparatif) : Catalyseur C de formule Co / CoAI 2 0 4 -Al 2 0 3 .SiO 2 [0125] Un catalyseur C comprenant du cobalt déposé sur un support, à base d'une phase d'oxyde mixte (sous forme de spinelle) incluse dans une silice-alumine, est préparé par imprégnation à sec d'une solution aqueuse de nitrate de cobalt de manière à déposer en une étape environ 10 % poids de cobalt sur le support. [0126] La spinelle présente dans le support du catalyseur C est une spinelle simple formée d'aluminate de cobalt, lequel est inclus dans une silice-alumine contenant 5 % poids de Si0,, et présentant une surface spécifique de 180 m2/g et un volume poreux de 0,8 ml/g. La préparation de la spinelle incluse dans la silice-alumine est effectuée par imprégnation à sec d'une solution aqueuse de nitrate de cobalt de manière à introduire 5 % poids de Co dans ladite silice-alumine. Après séchage à 120°C pendant 3 heures, le solide est calciné à 850°C pendant 4 heures sous air. Le support du catalyseur noté C' est formé de 5 % poids de cobalt sous forme d'aluminate de cobalt (soit 15 % poids de spinelle) dans la silice-alumine. [0127] La phase active à hase de cobalt est ensuite déposée sur ledit support en une étape, par imprégnation à sec, selon un protocole identique à celui décrit pour la préparation du catalyseur B. Les étapes de séchage et de calcination sont également réalisées dans les mêmes conditions opératoires que celles de l'exemple 2. La concentration en cobalt dans la solution de nitrate de cobalt, utilisée pour les imprégnations successives, est choisie pour obtenir le catalyseur C avec la teneur finale en Co voulue. [0128] Le catalyseur C final présente une teneur totale en cobalt de 15,7 % poids (la teneur en Co présent dans la phase spinelle étant comprise) et une teneur en cobalt sous forme d'oxyde Co'04 de 10,7 % poids. [0129] Exemple 4 (comparatif) : Catalyseur D de formule Co / CoAI 2 0 4 -Al 2 0 3 .SiO 2 contenant de l'acide citrique (ro-imprégnation) [0130] Un catalyseur D comprenant du cobalt et de l'acide citrique déposés sur un support, à base d'une spinelle incluse dans une silice-alumine, est préparé par imprégnation à sec d'une solution aqueuse de nitrate de cobalt et d'acide citrique de manière à déposer environ 10 % poids de cobalt sur le support. [0131] La phase active à base de cobalt est déposée sur le support C' de l'exemple 3 en une étape, par imprégnation à sec d'une solution contenant du nitrate de cobalt et de l'acide citrique (Sigma Aldrich®, >99%) dans un ratio molaire acide citrique : Co de 0,5. Après l'imprégnation à sec, le solide subit une maturation en atmosphère saturée en eau pendant 9 heures à température ambiante, puis est séché en lit traversé à 120°C pendant 3 h sous air, puis traité sous azote à 400°C pendant 4 h en lit traversé. [0132] Lc catalyseur D final présente une teneur totale en cobalt de 14,1 % poids (la teneur en Co présent dans la phase spinelle étant comprise) et une teneur en cobalt sous forme d'oxyde Co304 de 9,1 % poids. [0133] Exemple 5 (comparatif) : Catalyseur E de formule Co / CoAI 2 0 4 -AI 2 0 3 .SiO 2 contenant de l'acide citrique (post-imprégnation) [0134] Un catalyseur E comprenant du cobalt et de l'acide citrique déposés sur un support, à base d'une spinelle incluse dans une silice-alumine, est préparé par imprégnation à sec d'une solution aqueuse de nitrate de cobalt, puis d'une solution aqueuse d'acide citrique de manière à déposer environ 10 % poids de cobalt sur le support. [0135] La phase active à hase de cobalt est déposée sur le support C' de l'exemple 3 en une étape, par imprégnation à sec d'une solution contenant du nitrate de cobalt. Après l'imprégnation à sec, le solide subit un séchage en lit traversé à 120°C pendant 3 h sous air. [0136] Dans une deuxième étape, l'acide citrique est déposé sur le solide précédent en une étape, par imprégnation à sec d'une solution contenant de l'acide citrique (Sigma Aldrich®, >99%) à une concentration permettant d'atteindre un ratio molaire sur le catalyseur final acide citrique : Co de 0,5. Après l'imprégnation à sec, le solide subit une maturation en atmosphère saturée en eau pendant 9 heures à température ambiante, puis est séché en lit traversé à 120°C pendant 3h sous air, puis traité sous azote à 400°C pendant 4h en lit traversé. [0137] Le catalyseur E final présente une teneur totale en cobalt de 14,0 % poids (la teneur en Co présent dans la phase spinelle étant comprise) et une teneur en cobalt sous forme d'oxyde Co'04 de 9,0 % poids. [0138] Exemple 6 (selon l'invention) : Catalyseur F de formule Co / CoAI 2 0 j -Al 2 0 3 .SiO 2 contenant de la 1,3-dioxolane-4,5-dione [0139] Un catalyseur F comprenant du cobalt et de la 1,3-dioxolane-4,5-dione déposés sur un support, à base d'une spinelle incluse dans une silice-alumine, est préparé par imprégnation à sec d'une solution aqueuse de nitrate de cobalt, puis d'une solution éthanolique de 1,3-dioxolane-4,5-dione de manière à déposer environ 10 % poids de cobalt sur le support. [0140] La phase active à base de cobalt est déposée sur le support C' de l'exemple 3 en une étape, par imprégnation à sec d'une solution contenant du nitrate de cobalt. Après l'imprégnation à sec, le solide subit un séchage en lit traversé à 120°C pendant 3 h sous air. [0141] Dans une deuxième étape, la 1,3-dioxolane-4,5-dione est déposée sur le solide précédent en une étape, par imprégnation à sec d'une solution éthanolique contenant de la 1,3-dioxolane-4,5-dione (AKos®, > 95 %) à une concentration permettant 21 d'atteindre un ratio molaire sur le catalyseur final 1,3-dioxolanc-4,5-dione: Co de 0,5. Après l'imprégnation à sec, le solide subit une maturation en atmosphère saturée en eau pendant 9 heures à température ambiante, puis est séché en lit traversé à 120°C pendant 3 h sous air, puis traité sous azote à 400°C pendant 4 h en lit traversé. [0142] Lc catalyseur F final présente une teneur totale en cobalt de 14,6 % poids (la teneur en Co présent dans la phase spinelle étant comprise) et une teneur en cobalt sous forme d'oxyde Co304 de 9,6 % poids. [0143] Exemple 7 (selon l'invention) : Catalyseur G de formule Co / CoAI 9 0 4 -Al 2 0 3 .SiO 2 contenant de la 2,2-diméthy1-1,3-dioxane-4,6-dione [0144] Un catalyseur G comprenant du cobalt et de la 2,2-di méthy1-1,3-dioxanc-4,6-dione déposés sur un support, à base d'une spinelle incluse dans une silice-alumine, est préparé par imprégnation à sec d'une solution aqueuse de nitrate dc cobalt, puis d'une solution éthanoliquc de 2,2-diméthyl-1,3-dioxanc-4,6-dione de manière à déposer environ 10 % poids dc cobalt sur le support. [0145] La phase active à base de cobalt est déposée sur le support C' de l'exemple 3 en une étape, par imprégnation à sec d'une solution contenant du nitrate de cobalt. Après l'imprégnation à sec, le solide subit un séchage en lit traversé à 120°C pendant 3 h sous air. [0146] Dans une deuxième étape, de la 2,2-di méthyl-1,3-dioxane-4,6-dione est déposée sur le solide précédent en une étape, par imprégnation à sec d'une solution éthanolique la 2,2-diméthy1-1,3-dioxaie-4,6-dione (Merck®, 96 %) à une concentration permettant d'atteindre un ratio molaire sur le catalyseur final 2,2-diméthy1-1,3-dioxane-4,6-dione: Co de 0,5. Après l'imprégnation à sec, le solide subit une maturation en atmosphère saturée en eau pendant 9 heures à température ambiante, puis est séché en lit traversé à 120°C pendant 3h sous air, puis traité sous azote à 400°C pendant 4 h en lit traversé. [0147] Le catalyseur G final présente une teneur totale en cobalt de 14,9 % poids (la teneur en Co présent dans la phase spinelle étant comprise) et une teneur en cobalt sous forme d'oxyde Co'04 de 9,9 % poids. [0148] Exemple 8 (selon l'invention) : Catalyseur H de formule Co / CoAl 2 0 4 -Al 2 0 3 .SiO 2 contenant de la 1,4-dioxane-2,5-dione [0149] Un catalyseur H comprenant du cobalt et de la 1,4-dioxane-2,5-dione déposés sur un support, à base d'une spinelle incluse dans une silice-alumine, est préparé par imprégnation à sec d'une solution aqueuse de nitrate de cobalt, puis d'une solution éthanolique de 1,4-dioxane-2,5-dione de manière à déposer environ 10 % poids de cobalt sur le support. [0150] La phase active à base de cobalt est déposée sur le support C' de l'exemple 3 en une étape, par imprégnation à sec d'une solution contenant du nitrate de cobalt. Après l'imprégnation à sec, le solide subit un séchage en lit traversé à 120°C pendant 3 h 22 sous air. [0151] Dans une deuxième étape, la 1,4-dioxanc-2,5-dione est déposée sur le solide précédent en une étape, par imprégnation à sec d'une solution éthanolique contenant la 1,4-dioxanc-2,5-dione (Merck°, > 99 %) à une concentration permettant d'atteindre un ratio molaire sur le catalyseur final 1,4-dioxanc-2,5-dione: Co de 0,5. Après l'imprégnation à sec, le solide subit une maturation en atmosphère saturée en eau pendant 9 heures à température ambiante, puis est séché en lit traversé à 120°C pendant 3h sous air, puis traité sous azote à 400°C pendant 4 h en lit traversé. [0152] Lc catalyseur H final présente une teneur totale en cobalt dc 14,6 % poids (la teneur en Co présent dans la phase spinelle étant comprise) et une teneur en cobalt sous forme d'oxyde Co304 de 9,6 % poids. [0153] Exemple 9 (selon l'invention) : Catalyseur I de formule Co / CoAI 0 4 -Al 2 0 3 .SiO 2 contenant de la 3,6-diméthy1-1,4-dioxane-2,5-dione [0154] Un catalyseur I comprenant du cobalt et de la 3,6-diméthy1-1,4-dioxane-2,5-dione déposés sur un support, à base d'une spinelle incluse dans une silice-alumine, est préparé par imprégnation à sec d'une solution aqueuse de nitrate de cobalt, puis d'une solution éthanolique de 3,6-diméthy1-1,4-dioxanc-2,5-dione de manière à déposer environ 10 % poids de cobalt sur le support. [0155] La phase active à base dc cobalt est déposée sur le support C' de l'exemple 3 en une étape, par imprégnation à sec d'une solution contenant du nitrate de cobalt. Après l'imprégnation à sec, le solide subit un séchage en lit traversé à 120°C pendant 3 h sous air. [0156] Dans une deuxième étape, la 3,6-diméthyl-1,4-dioxane-2,5-dione est déposée sur le solide précédent en une étape, par imprégnation à sec d'une solution éthanolique contenant la 3,6-diméthy1-1,4-dioxane-2,5-dione (Merck®, 99 %) à une concentration permettant d'atteindre un ratio molaire sur le catalyseur final 3,6-diméthy1-1,4-dioxane-2,5-dione: Co de 0,5. Après l'imprégnation à sec, le solide subit une maturation en atmosphère saturée en eau pendant 9 heures à température ambiante, puis est séché en lit traversé à 120°C pendant 3h sous air, puis traité sous azote à 400°C pendant 4 h en lit traversé. [0157] Le catalyseur I final présente une teneur totale en cobalt de 14,7 % poids (la teneur en Co présent dans la phase spinelle étant comprise) et une teneur en cobalt sous forme d'oxyde Co'04de 9,7 % poids. [0158] Exemple 10 (selon l'invention) : Catalyseur J de formule Co / CoAI 2 0 4 -Al 2 0 3 SiO _contenant de la 5-hydroxy-2,2-diméthyl-1,3-dioxépane-4,7-dione [0159] Un catalyseur I comprenant du cobalt et de la 5-hydroxy-2,2-diméthy1-1,3-dioxépane-4,7-dione déposés sur un support, à base d'une spinelle incluse dans une silice-alumine, est préparé par imprégnation à sec d'une 23 solution aqueuse de nitrate de cobalt, puis d'une solution éthanolique de 5-hydroxy-2,2-diméthy1-1,3-dioxépanc-4,7-dione de manière à déposer environ 10 % poids de cobalt sur le support. [0160] La phase active à hase de cobalt est déposée sur le support C' de l'exemple 3 en une étape, par imprégnation à sec d'une solution contenant du nitrate de cobalt. Après l'imprégnation à sec, le solide subit un séchage en lit traversé à 120°C pendant 3 h sous air. [0161] Dans une deuxième étape, la 5-hydroxy-2,2-dirnéthy1-1,3-dioxépanc-4,7-dione est déposée sur le solide précédent en une étape, par imprégnation à sec d'une solution éthanolique contenant la 5-hydroxy-2,2-diméthy1-1,3-dioxépanc-4,7-dione (FCH Group®, 90-95 %) à une concentration permettant d'atteindre un ratio molaire sur le catalyseur final 3,6-diméthy1-1,4-dioxane-2,5-dione : Co de 0,5. Après l'imprégnation à sec, le solide subit une maturation en atmosphère saturée en eau pendant 9 heures à température ambiante, puis est séché en lit traversé à 120°C pendant 3h sous air, puis traité sous azote à 400°C pendant 4 h en lit traversé. [0162] Lc catalyseur I final présente une teneur totale en cobalt de 14,7 % poids (la teneur en Co présent dans la phase spinelle étant comprise) et une teneur en cobalt sous forme d'oxyde Co304 de 9,7 % poids. [0163] Exemple 11 (selon l'invention) : Catalyseur K de formule Co / CoAI 2 0 4 -AI 2 0 3 .SiO 2 contenant de la 2,2-diméthyl-1,3-dioxane-4,6-dione [0164] Le catalyseur K est préparé d'une manière similaire au catalyseur G à ceci près qu'il ne subit pas de traitement thermique sous azote à 400°C en fin de de préparation. [0165] Exemple 12 : Performances catalytiques des catalyseurs A à K en réaction Fischer-Tropsch [0166] Les catalyseurs A, B, C, D, E. F. G, H. I, J, et K avant d'être testés en synthèse Fischer-Tropsch, sont réduits in situ sous un flux d'hydrogène pur à 400°C pendant 16 heures. La réaction de synthèse Fischer-Tropsch est opérée dans un réacteur tubulaire de type lit fixe et fonctionnant en continu. [0167] Chacun des catalyseurs se trouve sous forme de poudre de diamètre compris entre 40 microns et 150 microns. [0168] Les conditions de test sont les suivantes: - Température = 216°C - Pression totale = 2 MPa - Vitesse volumique horaire (VVH) = 4100 NL/h '/kg catalyseur - Rapport molaire H2/CO = 2/1 [0169] Les résultats, exprimés en termes d'activité (conversion du CO en %) et de sélectivité (pourcentage massique d'hydrocarbures en C8-F sur l'ensemble des produits formés), figurent dans le tableau 1. 24 101701 [Tableauxl] Catalyseur Conversion du CO à 70h sous flux ré- actionnel (%) Sélectivité en C8+ à 70h sous flux réactionne] (% poids) A (comparatif) 27.5 57,1 B (comparatif) 38,1 65,9 C (comparatif) 44,7 68,0 D (comparatif) 30,8 53,3 E (comparatif) 41,3 56,1 F (invention) 50,0 66,2 G (invention) 61,1 68,5 H (invention) 56.7 70,3 I (invention) 56,9 68,4 J (invention) 58,3 70,0 K (invention) 62,5 71,1 [0171] Les résultats figurant dans le tableau 1 démontrent que les catalyseurs selon l'invention sont plus actifs et/ou plus sélectifs que les catalyseurs connus de l'art antérieur. Annexe [0172] Les tableaux ci-dessous listent des exemples de composés organiques de la famille des dilactones cités dans la présente description et leurs formules développées. [0173] [Tableaux2] Nom. Formule 1,2-dioxétanedione Ci 1,3-dioxolane-4, -diane 0 0 __AI in .'_ L, ---- 0 1,5-diox a -2,4-dione O 9 0 2,2-di u I-15-dioxolane-Z4-dione CI ré 0 1,3-dioxane-4,6-slione 0 0 2 n-dirriéthyl- -dioxane-4A-chone o il --- -0 0 2,2 riméthyP1,3dioxane-4;6-dione 0 0 1,4-clioxane-2,5-dione 0 10', 3,6 diméth 1,4-di n 2 dirme o [0174] 26 [Tahlcaux3] Nom Formule 3,6-diisopeopyl-1,4-dioxane- - digne 0 itoluy9 66-diphény1-1, thon .',':'-- , el \' --=-/ 1,2 ddoxêpan?-3,7-d Ione ---- \» 1,4 dioxëpane-5,7-dione 0 3 dioxepane 4,7 digne , 0 5-hydroxy 2,2:-dirêthyl-1,3-dioxépane-4,7-ctione HO ____.s... REVENDICATIONS1. Catalyseur contenant une phase active de cobalt, déposée sur un support comprenant de l'alumine, de la silice ou de la silice-alumine, ledit support contenant une phase d'oxyde mixte contenant du cobalt et/ou du nickel, ledit catalyseur étant préparé par un procédé comprenant au moins : a) une étape de mise en contact d'un support comprenant de l'alumine, de la silice ou de la silice-alumine avec au moins une solution contenant au moins un précurseur de cobalt etjou de nickel, puis on sèche à une température inférieure à 200°C et on calcine à une température comprise entre 700°C et 1200°C, de manière à obtenir une phase d'oxyde mixte contenant du cobalt et/ou du nickel dans le support, puis on effectue b) une étape de mise en contact dudit support contenant ladite phase d'oxyde mixte avec au moins une solution contenant au moins un précurseur de cobalt, c) une étape de mise en contact dudit support contenant ladite phase d'oxyde mixte avec au moins un composé organique de la famille des dilactones, les étapes h) et c) pouvant être réalisées séparément, dans un ordre indifférent, ou simultanément, d) puis on effectue une étape de séchage à une température inférieure à 200°C. 2. Catalyseur selon la revendication 1, dans lequel la teneur en phase d'oxyde mixte dans le support est comprise entre 0,1% et 50 % poids par rapport au poids du support. 3. Catalyseur selon l'une quelconque des revendications 1 ou 2, dans lequel la phase d'oxyde mixte comprend un aluminate de formule Co:41204 ou NiA1204 dans le cas d'un support à base d'alumine ou de silice-alumine. 4. Catalyseur selon l'une quelconque des revendications 1 ou 2, dans lequel la phase d'oxyde mixte comprend un silicate de formule Co45iO4 ou Ni2SïO4 dans le cas d'un support à base de silice ou de silice-alumine. 5. Catalyseur selon l'une quelconque des revendications précédentes, dans lequel la teneur en silice dudit support est comprise entre 0,5 % poids à 30 % poids par rapport au poids du support avant la formation de la phase d'oxyde mixte lorsque le support est une silice-alumine. 6. Catalyseur selon l'une quelconque des revendications précédentes, dans lequel le composé organique de la famille des dilactones est choisi dans le groupe constitué par les dilactones cycliques de 4, 5, 6 ou 7 chaînons. 7. Catalyseur selon la revendication 6, dans lequel le composé organique de la famille des dilactones est choisi dans le groupe des dilactones cycliques de 4 chaînons constitué par la 1,2-dioxétanedione, ou dans le groupe des dilactones cycliques de 5 chaînons constitué par la 13-dioxolane-4,5-diane, la 1,5-dioxolane-2,4-dione, et la 2,2-dibuty1-1,5-dioxolane-2,4-dione, ou dans le groupe des dilactones cycliques de 6 chaînons constitué par la 1,3-dioxane-4,6-dione, la 2,2-diméthy1-1,3-dioxane-4,6- dione, la 2,2,5-triméthy1-1,3-dioxane-4,6-dione, la 1,4-dioxane-2,5-dione, la 3,6-dirnéthyl-1,4- dioxane-2,5-dione, la 3,6-diisopropyl-1,4-dioxane-2,5-dione, et la 3,3-ditoluy1-6,6-diphény1-1,4- dioxane-2,5-clione, ou dans le groupe des dilactones cycliques de 7 chaînons constitué par la 1,2- 28 dioxépane-3,7-dione, la 1,4-dioxépane-5,7-dione, la 1,3-dioxépane-4,7-dione et la 5-hydroxy-2,2- dimethyl-1,3-dioxepane-4,7-dione. 8. Catalyseur selon l'une quelconque des revendications précédentes, dans lequel le rapport molaire de composé organique de la famille des dilactones introduit lors de l'étape c) par rapport à l'élément de cobalt introduit à l'étape b) est compris entre 0,01 mol/mol et 2,0 mol/moi. 9. Catalyseur selon l'une quelconque des revendications précédentes, dans lequel la teneur en élément cobalt introduit /ors de l'étape b) en tant que phase active est comprise entre 2% et 40% poids exprimé en élément cobalt métallique par rapport au poids total du catalyseur. 10. Catalyseur selon l'une quelconque des revendications précédentes, dans lequel le catalyseur 10 comprend en outre un élément choisi parmi les groupes VIIIB, IA, 1B, IIA, 118,111A, IIIB et VA. 11. Catalyseur selon l'une quelconque des revendications précédentes, dans lequel le catalyseur contient en outre un composé organique supplémentaire autre que le composé de la famille des dilactones, ledit composé organique supplémentaire contenant de l'oxygène et/ou de l'azote, et comportant de préférence une ou plusieurs fonctions chimiques choisies parmi une fonction 15 carboxylique, alcool, éther, aldéhyde, cétone, amine, nitrile, irnide, oxime, urée et amide. 12. Catalyseur selon l'une quelconque des revendications précédentes, dans lequel après l'étape de séchage d), on effectue une étape de calcination e) à une température comprise entre 200 et 550"C, sous une atmosphère inerte ou sous une atmosphère contenant de l'oxygène. 13. Catalyseur selon la revendication 12, dans lequel on réduit le catalyseur obtenu à l'étape de 20 séchage d) ou obtenu à l'étape de calcination e) à une température comprise entre 200°C et 500°C. 14. Procédé de préparation d'un catalyseur selon l'une quelconque des revendications 1 à 13. 15. Procédé Fischer-Tropsch de synthèse d'hydrocarbures dans lequel le catalyseur selon l'une quelconque des revendications 1 à 13 ou préparé selon la revendication 14 est mis en contact avec une charge comprenant du gaz de synthèse sous une pression totale comprise entre 0,1 MPa et 25 15 MPa, sous une température comprise entre 150°C et 350°C, et à une vitesse volumique horaire comprise entre 100 et 20000 volumes de gaz de synthèse par volume de catalyseur et par heure avec un rapport molaire H2/CO du gaz de synthèse entre 0,5 et 4.